Brevet FR2917226A1 — publié le 20081212

Procédé de marquage de matériaux à base de matrices organiques polymériques thermoplastiques ou thermodurcissables. La présente invention concerne le marquage des matériaux à base de matrices organiques polymériques thermoplastiques ou thermodurcissables. Plus précisément, la présente invention concerne un procédé de marquage de tels matériaux permettant leur identification par voie optique. Les matériaux à base de matrices organiques polymériques thermoplastiques ou thermodurcissables sont abondamment utilisés pour fabriquer quantités d'articles, notamment industriels, dont il est souvent souhaitable de pouvoir déterminer ultérieurement la provenance et/où l'authenticité. Une telle identification s'avère nécessaire notamment pour organiser la traçabilité de tels articles ou encore pour les différencier d'éventuelles contrefaçons. La contrefaçon est actuellement un problème majeur pour de nombreuses industries à l'encontre desquelles elle provoque un manque à gagner considérable. De très nombreux domaines économiques sont touchés par ce fléau. Au-delà de l'industrie du luxe et de l'industrie de la cosmétique, traditionnellement ciblées par les contrefacteurs, cette activité touche maintenant également des domaines aussi variés que l'industrie automobile, la pharmacie et l'alimentation. Ces contrefaçons peuvent ainsi soulever des problématiques de sécurité et de santé publique. De nombreux industriels sont donc à la recherche de procédés de marquage efficaces des produits qu'ils mettent sur les marchés et/ou des emballages utilisés pour conditionner ceux-ci. Cette demande est notamment importante pour les matériaux réalisés à partir de matrices polymériques, thermoplastiques ou thermodurcissables, qui constituent les matériaux de base de nombreux articles et substances. On connaît dans l'état de la technique de nombreux procédés de marquage de matériaux. Les procédés les plus sécurisés mettent notamment en oeuvre des hologrammes imprimés sur les produits à marquer ou des encres spéciales. Certains procédés mettent également en oeuvre un marquage mettant en oeuvre l'ADN. Ces techniques impliquent toutefois des coûts de mise en oeuvre élevés et ne peuvent, de ce fait, qu'être réservés aux produits à haute valeur ajoutée. Pour nombres de produits de masse réalisés en matériaux plastiques de diverses natures, il est par contre économiquement inenvisageable d'y recourir. Il existe des techniques plus simples et moins coûteuses de marquage des produits, notamment des techniques mettant en oeuvre un marquage à l'aide de différentes substances chimiques. Malheureusement, ces techniques sont quant à elles beaucoup moins fiables dans la mesure où les molécules ou systèmes chimiques qu'elles mettent en oeuvre peuvent être relativement facilement identifiés par les contrefacteurs, qui bénéficient désormais souvent de moyens considérables, puis copiés. L'objet de la présente invention est de proposer un procédé de marquage de matériaux réalisés à base de matrices organiques thermoplastiques ou thermodurcissables. Un autre objectif de la présente invention est de proposer un tel procédé qui soit simple à mettre en oeuvre. Encore un autre objectif de la présente invention est de décrire un tel procédé qui soit peu coûteux. Egalement un objectif de l'invention est de proposer un tel procédé mettant en oeuvre des composés de marquage dont l'insertion dans la matrice hôte ne modifie pas les propriétés de celle-ci. Un objectif de la présente invention est ainsi de proposer un tel procédé mettant en oeuvre des composés de marquage chimiquement suffisamment inertes vis-à-vis de la matrice pour que leur introduction dans celle-ci ne pose pas de problème de compatibilité avec celle-ci. Un autre objectif de la présente invention est de décrire un tel procédé de 30 marquage facilement et rapidement évolutif, c'est-à-dire pouvant mettre en oeuvre un très grand nombre de composés de marquage structurellement très proches mais présentant des signatures optiques aisément différenciables, de façon à autoriser un marquage différencié des articles et substances réalisés dans lesdits matériaux à base de matrices organiques thermodurcissables ou thermoplastiques les constituant, en fonction par exemple du lot de fabrication, de la date de fabrication, du client ou de l'application visée. Encore un autre objectif de l'invention est de divulguer un tel procédé qui mette en oeuvre des composés invisibles à l'oeil nu, une fois insérés dans la matrice. Ces objectifs, ainsi que d'autres qui apparaîtront par la suite, sont atteints grâce à l'invention qui a pour objet un procédé de marquage d'un matériau à base d'au moins une matrice organique polymérique thermoplastique ou thermodurcissable comprenant une étape consistant à y incorporer par dispersion au cours de sa fabrication ou de sa mise en forme au moins un composé à base d'au moins une terre rare photoluminescente selon une concentration rendant ce composé détectable sous irradiation UV, ledit composé étant un polymère de coordination se présentant sous la forme d'une cristallite obtenue par réaction d'au moins un ion de terre rare photoluminescente avec au moins un ligand organique insaturé. Selon un tel procédé, les composés de marquage sont constitués par des cristallites à base d'au moins une terre rare photoluminescente, simplement dispersées dans la matrice organique à la base du matériau. Une telle dispersion n'implique aucune interaction chimique, ionique ou covalente, avec la matrice elle-même et ne conduit à aucune modification des caractéristiques spectrophotométriques desdites cristallites et à aucune modification significative des propriétés physico-chimique de la matrice. Egalement selon l'invention, les polymères de coordination constituant de telles cristallites peuvent contenir chacun une, deux, trois, quatre ...jusqu'à treize type de terres rares distinctes. Il est ainsi possible de réaliser plus d'un million de cristallites différentes ayant chacune une signature spectrophotométrique différente (pour une excitation à une longueur d'onde donnée) mais présentant par ailleurs les mêmes propriétés thermiques et chimiques. Les composés de marquage utilisables dans le cadre de la présente invention sont donc très nombreux et peuvent donc être régulièrement ou aléatoirement changés, rendant de ce fait, la copie des matériaux marqués quasi impossible pour les contrefacteurs. De tels composés de marquage à base d'au moins une terre rare photoluminescente constituent donc des traceurs permettant de marquer tout matériau à base d'une matrice organique polymérique thermoplastique ou thermodurcissable et de permettre l'identification ultérieure dudit matériau même après un temps long d'utilisation. De tels composés sont suffisamment photoluminescents sous UV pour pouvoir être utilisés en très faibles concentrations afin d'être détectés, par spectrophotométrie ou même, pour certains d'entre eux, le cas échéant, à l'oeil nu. Le fait de pouvoir détecter la photoluminesence sous UV à l'oeil nu permet de limiter considérablement le coût de l'identification des produits marqués selon le procédé de l'invention. L'utilisation de tels traceurs en très faibles quantités permet aussi de ne pas modifier les propriétés, notamment rhéologiques, mécaniques ou thermiques du matériau ainsi marqué. La longueur d'onde d'excitation du rayonnement UV utilisée pourra révéler la présence des cristallites dans le matériau marqué selon le procédé selon l'invention pourra être judicieusement choisie en fonction de la longueur d'onde d'absorption du ligand insaturé entrant dans la composition de la cristallite considérée. Notamment, lorsque ce ligand inclura un système 3t conjugué, la longueur d'onde d'excitation sera préférentiellement choisie en fonction de la longueur d'onde d'absorption de celui-ci. De tels composés sont aussi chimiquement suffisamment inertes pour que leur introduction dans la matrice ne pose pas de problème de compatibilité avec d'autres composés présents dans les matériaux à base de matrice organique, tels que notamment les colorants et plus généralement tout type d'adjuvant. Par ailleurs, ces composés sont aisés à mettre en évidence dans le cadre d'un contrôle de routine, puisqu'ils sont photoluminescents sous irradiation UV. Enfin, ils présentent l'avantage d'être invisible en l'absence de rayonnement UV, une fois inclus dans le matériau. Les terres rares sont, contrairement à leur appellation, assez répandues dans l'écorce terrestre, à l'égal des métaux usuels. Elles sont, la plupart du temps, présentes simultanément dans les minerais tel que la bastnasite, la monazite, la loparite (niobiotitanate), l'apatite, le xénotime (orthophosphate) et les argiles latéritique. Sous forme élémentaire, les terres rares ont un aspect métallique et sont assez tendres, malléables et ductiles. Les transitions électroniques pour les terres rares se situent entre niveaux discrets et cela se traduit par des absorptions et des émissions de lumière à caractère fortement monochromatique. Dans le domaine de l'absorption, certaines terres rares trivalentes permettent l'obtention de colorations très particulières mises à profit dans l'industrie du verre et de la céramique où les terres rares entrent dans la composition des pigments Au niveau de l'émission, les applications se sont développées, en liaison avec la disponibilité industrielle des terres rares à des puretés suffisantes : télévision couleur, éclairage fluorescent et radiographie médicale. Une grande variété d'émission peut être obtenue en fonction de la nature de la terre rare mise en jeu et des positions respectives des niveaux d'énergie excités ou fondamentaux. Suivant l'élément de terre rare choisi, l'émission lumineuse est localisée dans le proche ultraviolet (avec le cérium), le visible (rouge avec l'europium, orange avec le samarium, vert avec le terbium, jaune avec le dysprosium, bleu avec le thulium), ou le proche infrarouge (avec le néodyme ou l'erbium). L'invention pourra être mise en oeuvre pour marquer de très nombreux types de matériaux à base de matrices polymériques thermoplastiques ou thermodurcissables. Notamment, l'invention pourra être utilisée pour marquer les colles, en particulier celles utilisées pour fixer les étiquettes sur tout type de produit. L'identification de la cristallite ou des cristallites contenue(s) dans de telles colles, et corollairement du produit associé à ladite étiquette, pourra être faite soit en décollant ladite étiquette du produit sur lequel elle est accolée soit en utilisant une étiquette réalisée en un matériau transparent aux UV. Ces objectifs sont atteints grâce à l'invention qui concerne un procédé de marquage d'un matériau à base d'au moins une matrice organique polymérique thermoplastique ou thermodurcissable comprenant une étape consistant à y incorporer par dispersion au cours de sa fabrication ou de sa mise en forme au moins un composé à base d'au moins une terre rare photoluminescente selon une concentration rendant ce composé détectable sous irradiation UV, ledit composé étant un polymère de coordination se présentant sous la forme d'une cristallite obtenue par réaction d'au moins un ion de terre rare photoluminescente avec au moins un ligand organique insaturé. Selon une variante, le procédé en question comprend une étape préliminaire consistant à amener ladite matrice à une température égale ou supérieure à sa température de fusion, et une étape consistant à mélanger une quantité prédéterminée de ladite au moins une cristallite dans ladite matrice en fusion afin de la disperser dans celle-ci. Egalement selon une variante, complémentaire ou alternative à la variante selon le paragraphe précédent, le procédé comprend une étape consistant à provoquer la dispersion d'une quantité prédéterminée de ladite au moins une cristallite dans ladite matrice organique sous une pression supérieure à la pression atmosphérique. Préférentiellement, le procédé comprend une étape consistant à placer ledit matériau marqué sous un rayonnement UV de longueur d'onde d'excitation adaptée à l'identification de ladite au moins une cristallite incorporée dans celui-ci.30 Avantageusement, ladite terre rare luminescente est choisie dans le groupe constitué par le cérium (Ce), le praséodyme (Pr), le néodyme (Nd), le samarium (Sm), l'europium (Eu), le terbium (Tb), le dysprosium (Dy), l'holmium (Ho), l'erbium (Er) et le thulium (Tm) De façon préférée entre toutes, ladite terre rare photoluminescente est choisie dans le groupe constituée par l'europium (Eu), le terbium (Tb), le samarium (Sm), le dysprosium (Dy) et le thulium (Tm). Selon une variante de l'invention, ladite cristallite est obtenue par réaction d'au moins un ion de terre rare photoluminescente et d'au moins un ion de terre rare non photoluminescente sous UV avec au moins un ligand organique insaturé. Ladite au moins une terre rare non photoluminescente permettra de jouer le rôle d Selon une variante de l'invention, ledit matériau à base d'au moins une matrice organique polymérique thermoplastique ou thermodurcissable inclut au moins un adjuvant tel qu'un colorant. Egalement selon une variante de l'invention, ledit matériau à base d'au 5 moins une matrice organique polymérique thermoplastique ou thermodurcissable constitue une colle. Selon un aspect préférentiel de l'invention, le procédé selon celle-ci est mis en oeuvre pour le marquage d'au moins deux exemplaires d'un même matériau à base de la même matrice organique polymérique thermoplastique ou 10 thermodurcissable et caractérisé en ce qu'il comprend une étape consistant à incorporer par dispersion dans chacun desdits exemplaires dudit matériau au cours de sa fabrication ou de sa mise en forme. un composé, dit de premier type, à base d'au moins deux terres rares selon une 15 concentration rendant ce composé détectable sous irradiation UV dans ledit matériau, ledit composé dit de premier type étant un polymère de coordination se présentant sous la forme d'une cristallite obtenue par réaction d'au moins deux ions de terres rares distinctes dont au moins une est photoluminescente avec au moins un ligand organique insaturé, les proportions en terres rares au sein dudit 20 composé étant distinctes pour chacun desdits exemplaires ; et/ou, un mélange d'au moins deux composés dits de second type, chacun à base d'au moins une terre rare distincte, ledit mélange de composés étant détectable sous irradiation UV dans ledit matériau, chaque composé dit de second type dudit 25 mélange étant un polymère de coordination se présentant sous la forme d'une cristallite obtenue par réaction d'au moins une terre rare avec au moins un ligand organique insaturé, au moins une des terres rares desdits au moins deux composés de second type étant une terre rare photoluminesente, les proportions desdits composés de second type au sein dudit mélange étant distinctes pour 30 chacun desdits exemplaires. Dans un tel cas de figure, chacun desdits composés dits de premier type présente avantageusement au moins 3 terres rares distinctes, préférentiellement entre 3 et 13 terres rares distinctes et/ou chacun desdits composés dits de second type présente au moins 2 terres rares distinctes, préférentiellement entre 2 et 13 terres rares distinctes. Avantageusement, le procédé selon l'invention comprend une étape consistant à placer le matériau marqué sous un rayonnement UV de longueur d'onde d'excitation choisie en fonction de la longueur d'onde d'absorption dudit ligand insaturé. L'invention couvre également tout matériau à base d'au moins une matrice organique polymérique thermoplastique ou thermodurcissable marqué par le procédé de marquage selon l'une quelconque des revendications 1 à 20 caractérisé en ce qu'il inclut au moins un marqueur photoluminescent constitué par un composé à base d'au moins une terre rare photoluminescente selon une concentration rendant ce composé détectable sous irradiation UV, ledit composé étant un polymère de coordination se présentant sous la forme d'une cristallite obtenue par réaction d'au moins un ion de terre rare photoluminescente avec au moins un ligand organique insaturé. Les caractéristiques et avantages de l'invention apparaîtront plus clairement grâce à la description de modes de réalisation de celle-ci donnés en référence aux dessins dans lesquels: la figure 1 montre les spectres de luminescence de différentes cristallites 25 monométalliques obtenues avec un ligand téréphthalate utilisables dans le cadre du procédé selon la présente invention ; la figure 2 montre les spectres de luminescence de différentes cristallites monométalliques obtenues avec des ligands téréphthalate, pyromellitate et trimésate ; la figure 3 montre les spectres de luminescence de différentes cristallites bimétalliques utilisables dans le cadre du procédé selon la présente invention ; la figure 4 montre le diagramme de diffraction des rayons X d'une cristallite utilisable dans le cadre de la présente invention et présentant 2 ions de terre rares distinctes ; la figure 5 représente le spectre de luminescence de la cristallite dont le diagramme de diffraction est représenté à la figure 4 ; la figure 6 montre le diagramme de diffraction des rayons X d'une autre cristallite utilisable dans le cadre de la présente invention et présentant les mêmes 2 ions de terre rares mais dans des proportions molaires différentes ; la figure 7 représente le spectre de luminescence de la cristallite dont le diagramme de diffraction est représenté à la figure 6 ; la figure 8 montre le diagramme de diffraction des rayons X d'une cristallite utilisable dans le cadre de la présente invention et présentant simultanément 4 ions de terre rares ; la figure 9 représente le spectre de luminescence de la cristallite dont le diagramme de diffraction est représenté à la figure 8 ; la figure 10 montre le diagramme de diffraction des rayons X d'une cristallite utilisable dans le cadre de la présente invention et présentant simultanément 13 ions de terre rares distincts. 1 ) Réalisation de différents cristallites à base d'une seule terre rare 25 Des composés de formule chimique générale Ln2[TER 13.4H2O ont été réalisés, formule dans laquelle : Ln est soit l'europium, soit le terbium, soit le dysprosium, TER représente un radical téréphthalate (benzène-1,4- 30 dicarboxylate). Ces composés sont des polymères de coordination qui se présentent sous la forme de cristallites. Ils ont été obtenus par mise en présence directe d'une solution aqueuse d'un sel de terre rare et d'une solution aqueuse d'un sel de l'acide téréphtalique (H2TER) selon le mode opératoire suivant : - 1 mmol de chlorure de terre rare hydraté (LnC13.nH2O) est dissoute dans 20 ml d'eau; - 1,5 mmol de téréphthalate de sodium (Na2TER) est dissoute dans 20 ml d'eau ; les deux solutions limpides sont mélangées et maintenues sous agitation, à température ambiante, pendant 10 minutes ; la précipitation d'un solide micro-cristallin blanc débute instantanément lors de la mise en présence des deux solutions et se poursuit pendant les 10 minutes d'agitation ; le précipité blanc est filtré, lavé à l'eau et séché à l'air. Les solides obtenus, insolubles dans l'eau et dans la plupart des solvants organiques peuvent être caractérisés par diffraction des rayons X sur poudre. Tous ces composés sont isostructuraux. A titre d'exemple, le solide obtenu avec le terbium cristallise dans le système triclinique (groupe d'espace P-1) avec les paramètres cristallins suivants : a=6.1420(2)À, b=10.06964(1)Â, c=10.0956(3)Â, a=102.247(2) , f3=91.118(1) , y=101.518(2) et Z=2. Le rendement de la réaction est de l'ordre de 80%. Les cristallites obtenues sont de taille homogène sub-micronique et présentent une morphologie de plaquettes. La stabilité chimique de ces composés est bonne également dans la mesure où les ions lanthanides présentent une affinité excellente avec les groupements carboxylates des ligands. Ainsi, une fois formés, ces composés ne sont pas très sensibles à des lavages par des solutions acides ou basiques. Ils sont, par ailleurs, stables à l'air plus d'une année. Ces composés présentent par ailleurs une grande stabilité thermique puisque des tests ont montré que leur édifice moléculaire n'était pas détruit à 500 C, c'est-à-dire qu'ils résistent à des températures très supérieures à des températures d'usage. Ces composés émettent dans le visible sous irradiation ultra-violette. L'émission peut être visible à l'oeil nu ou observé par spectrophotométrie. Le mécanisme de ce phénomène est connu sous le nom d'effet d'antenne. En effet, l'irradiation dans l'UV s'effectue entre 254nm et 312nm, par exemple, longueurs d'ondes d'absorption des systèmes rc organiques tels que ceux qui existent dans les ligands de type benzène polycarboxylate. L'énergie d'excitation est absorbée par le ligand, et transférée par transfert non radiatif à l'ion de terre rare qui se désexcite en émettant dans le visible. Les spectres de luminescence observés avec les composés de formules 15 Ln2[TER ]3.4H2O dans lesquelles Ln est soit le dysprosium, soit le terbium soit l'europium sont représentés à la figure 1. Les rendements quantiques (~) des composés de formules Ln2[TER]3.4H2O dans lesquelles Ln est soit l'europium, soit le terbium, soit le dysprosium, ont été déterminés pour les échantillons solides à l'aide d'une 20 sphère d'intégration par la méthode de M. Wrighton dans le tableau I ci-après. Produits [%] Eu2TER3.4H20 (8,8 0,7) Tb2TER3.4H20 (43,1 1,6) Dy2TER3.4H20 (0,062 0.004) Tableau I Les composés à base d'ions Tb3+ ou Eu3+ présentent les rendements 25 quantiques les plus intéressants pour une application industrielle. Selon des modes opératoires similaires à ceux décrits ci-dessus on a également réalisé des composés avec d'autres ligands, à savoir : l'ion pyromellitate pour obtenir un composé de formules Ln2(PYRMA)3.nH2O, dans laquelle PYRMA représente un radical pyromellitate (benzène-1,2,4,5-tétracarboxylate). l'ion trimésate pour obtenir un composé de formules Ln2(TMA)3.8,5H2O, dans laquelle TMA représente un radical (benzène-1,3,5- tricarboxylate). Ces composés présentent des spectres d'émission différents selon les ligands utilisés comme le montre la figure 2. 2 ) Réalisation de cristallites à base de deux terres rares distinctes (systèmes binaires) On a également réalisé des cristallites hétéro-bi-métalliques à base d'europium et de terbium et de téréphthalate, de formule chimique générale : Tbx Euy (C8O4H4) 3(H2O)4 avec x+y = 2 Lors de la synthèse de ces composés bi-métalliques, on a utilisé un mode opératoire semblable à celui décrit ci dessus pour les composés monométalliques mais en faisant varier les rapports molaires des sels de terres rares utilisés afin d'obtenir des cristallites montrant des proportions variables d'europium et de terbium. Compte tenu des faibles concentrations dans lesquelles les cristallites sont utilisées dans le cadre du procédé selon l'invention, il a été vérifié que chaque cristallite contient les mêmes proportions relatives de Tb et d'Eu que la poudre globale. Il est en effet important que chaque cristallite renferme l'ensemble de l'information. Ceci a été vérifié par micro-analyse à l'aide d'un microscope à balayage électronique (MEB). Les résultats de cette analyse figurent dans le tableau 2 ci-dessous et confirment de façon non ambiguë qu'il est possible de fabriquer des poudres dans lesquelles les proportions relatives en Tb et Eu sont parfaitement contrôlables à l'échelle de la cristallite. Pourcentage molaires Analyse des cristallites des solutions de départ par microscopie à balayage % Terbium % Europium % Terbium % Europium l0 90 12 (2) 87 (2) 20 80 20 (2) 79 (2) 30 70 28 (2) 71 (2) 40 60 39 (2) 60 (2) 50 50 50 (2) 49 (2) 60 40 60 (2) 39 (2) 80 20 80 (2) 19 (2) 90 10 89 (2) 10 (2) Tableau 2 En fonction des pourcentages relatifs de chacune des terres rares dans les cristallites, on observe, à l'oeil nu comme au fluorimètre, une variation chromatique. Ceci est confirmé par la figure 3 qui montre des spectres de fluorescence obtenus avec ces différents composés. 3 ) Réalisation de cristallites à base de trois terres rares distinctes (système tertiaire) A) On a également réalisé une cristallite hétéro-tri-métallique à base de cérium, d'europium, de terbium et de téréphthalate de formule molaire : Ceo15 Euo.15 Tb, 7 [Ter]3 4H2O, correspondant aux proportions molaires en terres rares suivantes : Ce7.5 Eu7 5 Tb85 Dans un premier temps 3 équivalents du sel de sodium de l'acide 1,4-benzènedicarboxylique sont dissous dans 35mL d'eau distillée. On dissout d'autre part 0.15 équivalents de EuCl3.nH2O dans 15mL d'eau distillée, 0.15 équivalents de CeC13.nH2O dans 15mL d'eau distillée et 1.7 équivalents de TbC13.nH2O dans 15mL d'eau distillée. Les trois solutions sont maintenues sous agitation magnétique pendant 5 minutes. On mélange ensuite les trois solutions contenant les terres rares. Le mélange est abandonné 5 minutes sous agitation magnétique puis on y ajoute la solution contenant le ligand téréphtalate. Il se forme immédiatement un précipité blanc. La solution est maintenue sous agitation pendant 15 minutes. Le précipité ainsi obtenu est filtré et séché à l'air libre. Le rendement de cette synthèse est de l'ordre de 95%. L'homogénéité de la poudre microcristalline a été vérifiée par micro-analyses MEB et par diffraction des rayons X sur poudre. Le diagramme selon la figure 4 prouve que l'on est bien en présence d'une seule phase mixte tri-métallique et non d'un mélange des trois phases mono-métalliques. Une caractérisation spectroscopique de ce composé hétéro-tri-métallique a été effectuée dans les conditions d'enregistrement suivantes : Longueur d'onde d'excitation : 312 nm (correspondant à la longueur d'onde d'absorption maximale du système Tt du ligand téréphtalate). Largeur de fente d'excitation : 5 nm Largeur de fente d'émission : 5 nm Vitesse de balayage : 200 nm / min Sur le spectre de luminescence représenté à la figure 5 apparaissent les raies caractéristiques des ions terbium(III) et europium(III). Les longueurs d'onde d'émission caractéristiques de l'europium sont centrées autour de 594nm et 617nm, selon l'indexation suivante : Transitions Longueur d'onde d'émission 5D0 -'F1 594 nm 5Do -> 7F2 617 nm Les longueurs d'onded'émission caractéristiques du terbium sont centrées sur 488 nm, 546 nm, 589 nm et 622 nm selon l'indexation suivante : Transitions Longueur d'onde d'émission 5D4 - 7F6 488 nm 5D4 - 7F5 546 n m 5D4 -/ 7F4 589 nm 5D4 ù> 7F3 622 nm B) On a également réalisé une autre cristallite hétéro-tri-métallique à base de cérium, d'europium, de terbium et de téréphthalate de formule molaire très proche de la formule citée ci-desssus : Ceo.2 Eu0.05 Tb,,75[Ter]3 4H2O, correspondant aux proportions molaires en terres rares suivantes : CeloEu2.5Tb87,5 Dans un premier temps 3 équivalents du sel de sodium de l'acide 1,4- benzènedicarboxylique sont dissous dans 35mL d'eau distillée. On dissout d'autre part 0.05 équivalents de EuC13.nH2O dans 15mL d'eau distillée, 0.2 équivalents de CeC13.nH2O dans 15mL d'eau distillée et 1.75 équivalents de TbC13.nH2O dans 15mL d'eau distillée. Les trois solutions sont maintenues sous agitation magnétique pendant 5 minutes. On mélange ensuite les trois solutions contenant les terres rares. Le mélange est abandonné 5 minutes sous agitation magnétique puis on y ajoute la solution contenant le ligand. Il se forme immédiatement un précipité blanc. La solution est maintenue sous agitation pendant 15 minutes. Le précipité ainsi obtenu est filtré et séché à l'air libre. Le rendement de cette synthèse est de l'ordre de 95%. L'homogénéité de la poudre microcristalline a également été vérifiée par micro-analyses MEB et par diffraction des rayons X sur poudre. Le diagramme selon la figure 6 prouve que l'on est aussi en présence d'une seule phase mixte tri-métallique et non d'un mélange des trois phases mono-métalliques. Une caractérisation spectroscopique de ce composé hétéro-tri-métallique a été effectuée dans les mêmes conditions d'enregistrement que pour l'exemple A) ci-dessus. Sur le spectre de luminescence représenté à la figure 7 apparaissent les raies caractéristiques des ions terbium(III) et europium(III). Les longueurs d'onde d'émission caractéristiques de l'europium sont centrées autour de 594nm et 6l7rim, celles caractéristiques du terbium sont centrées sur 488 nm, 546 nm, 589 nm et 622 nm, selon les mêmes indexations que celles mentionnées ci-dessus. Toutefois ce spectre montre des différences en terme d'intensités relatives des différents pics avec le spectre selon la figure 5, permettant de distinguer cette cristallite de celle selon l'exemple A . 4 ) Réalisation d'une cristallite à base de quatre terres rares distinctes (système quaternaire). On a également réalisé une cristallite hétéro-tétra-métallique à base d'yttrium, de dysprosium, d'europium, de terbium et de téréphthalate de formule molaire : Y120 Dy052 Tb0.08 Eu020 [Ter]3 4H2O, correspondant aux proportions molaires en terres rares suivantes : Y60Dy26Tb4Eu10 Dans un premier temps 3 équivalents du sel de sodium de l'acide 1,4-benzènedicarboxylique sont dissous dans 35mL d'eau distillée. On dissout d'autre part 1.2 équivalents de YC13.nH2O dans 15mL d'eau distillée, 0.52 équivalents de DyC13.nH2O dans 15mL d'eau distillée, 0.08 équivalents de TbC13.nH2O dans 15mL d'eau distillée et 0.20 équivalents de EuC13.nH2O dans 15mL d'eau distillée. Les quatre solutions sont maintenues sous agitation magnétique pendant 5 minutes. On mélange ensuite les quatre solutions contenant les terres rares. Le mélange est abandonné 5 minutes sous agitation magnétique puis on y ajoute la solution contenant le ligand. Il se forme immédiatement un précipité blanc. La solution est maintenue sous agitation pendant 15 minutes. Le précipité ainsi obtenu est filtré et séché à l'air libre. Le rendement de cette synthèse est de l'ordre de 95%. L'homogénéité de la poudre microcristalline a également été vérifiée par micro-analyses MEB et par diffraction des rayons X sur poudre. Le diagramme selon la figure 8 prouve que l'on est aussi en présence d'une seule phase mixte tétra-métallique et non d'un mélange des quatre phases mono-métalliques. Une caractérisation spectroscopique de ce composé hétéro-tétramétallique a été effectuée dans les mêmes conditions d'enregistrement que pour les exemples A) et B) ci-dessus. Sur le spectre de luminescence représenté à la figure 9 apparaissent les raies caractéristiques des ions terbium(III) et europium(III) et dysprosium(III). Les longueurs d'onde d'émission caractéristiques de l'europium sont centrées autour de 594nm et 617nm, celles caractéristiques du terbium sont centrées sur 488 nm, 546 nm, 589 nm et 622 nm, selon les mêmes indexations que celles mentionnées ci-dessus ; celles, enfin caractéristiques du dysprosium sont centrées sur 482 nm et 574 nm selon l'indexation suivante : Transitions Longueur d'onde d'émission 4F9/2 - 6H15/2 482 nm 4F9/2 " 6H13/2 574 nm Les ions yttrium (III), non photoluminescents, permettent de mieux isoler les ions optiquement actifs de terbium(III), d'europium(III) et dysprosium(III). les uns des autres et joue ainsi le rôle "d'espaceurs". 5 ) Réalisation d'une cristallite à base de treize terres rares distinctes Une cristallite contenant en proportions pondérales équivalentes les treize terres rares suivantes : lanthane, cérium, praséodyme, néodyme, samarium, europium, gadolinium, terbium, dysprosium, holmium, erbium, thulium, et yttrium, a également été réalisée. L'homogénéité de la poudre microcristalline a également été vérifiée par micro-analyses MEB et par diffraction des rayons X sur poudre. Le diagramme selon la figure 10 prouve que l'on est aussi en présence d'une seule phase mixte mufti-métallique et non d'un mélange des treize phases mono-métalliques. 6 ) Réalisation de matériaux à base de matrices organiques 5 thermoplastiques ou thermodurcissables intégrant des cristallites à base de terres rares luminescentes. Dans un premier essai, la cristallite de formulation Tb2[TER]3 (H2O)4 a été incluse, à raison d'une concentration pondérale de 0,1% dans un matériau 10 constitué de polyuréthane. L'incorporation de cette cristallite dans la matrice polyuréthane a été effectuée, conformément à l'invention, par simple dispersion de celle-ci dans cette matrice. Cette dispersion a été effectuée en amenant le polyuréthane à une température et une pression permettant son extrusion sous la forme d'un premier 15 bracelet de montre. Dans un second essai, la cristallite de formulation Eu2[TER]3 (1120)4 a été incluse, à raison d'une concentration pondérale de 0,1% dans un matériau constitué de polyuréthane et d'un colorant noir. L'incorporation de cette cristallite dans la matrice polyuréthane a été 20 effectuée, conformément à l'invention, par simple dispersion de celle-ci dans cette matrice après qu'un colorant y a été adjoint . Cette dispersion a été effectuée en amenant le polyuréthane à une température et une pression permettant son extrusion sous la forme d'un second bracelet de montre ne se différenciant, à l'oeil nu du premier bracelet de montre 25 que par sa couleur noire. Ces deux essais ont permis de démonter qu'au-delà de leur différence de couleurs ces deux articles pouvaient être différenciés l'un de l'autre en les soumettant à une irradiation ultraviolette. Dans le cadre de cet exemple on a utilisé une longueur d'onde d'excitation de 312 nm. Une émission dans le visible (verte) a ainsi été observée pour le premier bracelet et une autre émission dans le visible (rouge) a été observée pour le second bracelet. Différents relevés de photoluminescence différés dans le temps ont par ailleurs permis de constater que les propriétés de photoluminescence étaient 5 conservées dans le temps. Ces essais ont également permis de constater que la photoluminescence des cristallites utilisées dans le cadre de la présente invention n'étaient pas perturbées par la présence de colorants. D'autres essais ont été effectués avec d'autres types de matrices 10 organiques, telles que notamment du polypropylène, du polyéthylène, du polyéthylène glycol, du polystyrène... Pour tous ces composés thermoplastiques, le même mode opératoire a été suivi. Après avoir porté la matrice polymérique hôte à son point de fusion, une 15 petite quantité de cristallite photoluminescente a été dispersée dans la matrice. Dans tous les cas, les composés photoluminescents utilisés n'ont pas été détruits et ont conservé leurs propriétés de photoluminescence. Ces essais ont confirmé la possibilité d'incorporer de telles cristallites lors de procédés de fabrication ou de mise en forme de matériau mettant en 20 oeuvre une étape à température et/ou pression élevées. Dans encore dans d'autres essais, la cristallite de formulation T[TER]3 (H2O)4 d'une part et la cristallite de formulation Eu2[TER]3 (H2O)4 d'autre part, ont chacune été incluses, à raison d'une concentration pondérale de 0.1% dans une colle thermodurcissable constituée par une résine époxy commercialisée 25 sous la dénominaton Araldite (marque déposée) ainsi que dans une colle thermodurcissable de type acétate de polyvinyle commercialisée sous la dénominaton UHU (marque déposée). Les résultats de ces différents essais ont démontré que la mise en oeuvre du procédé selon l'invention, n'impliquait pas de destruction des cristallites lors 30 de leur insertion dans une matrice polymérique par les procédés classiques que sont l'extrusion et la fusion. L'invention pourra donc trouver son application pour le marquage des systèmes présentant une matrice organique, mais aussi de tous les produits commercialisés sous films protecteurs ou dont les emballages comportent des étiquettes en marquant ces films et/ou ces étiquettes. D'autres essais de marquage de matrice organique ont été effectués avec des cristallites de formule Ln2[PYRMA]3.nH2O et Ln2[TMA]3.8.5H2O, Ln étant soit l'europium, soit le terbium, soit le dysprosium, PYRMA étant le ligand pyromellitate (benzène-1,2,4,5-tétracarboxylate) et TMA le ligand trimésate (benzène-1,3,5- tricarboxylate). Les résultats obtenus sont comparables à ceux obtenus avec les composées réalisés à partir du ligand térephthalate. Enfin d'autres essais ont été effectués en utilisant les cristallites hétéro bimétalliques décrits au A) et B) ci-dessus pour marquer différents lots d'un même matériau. L'analyse spectrophotométrique de l'émission de ces composés bimétalliques contenus dans ces différents lots montre une réponse variable selon les concentrations relatives de terres rares dans les cristallites. De tels composés bimétalliques peuvent ainsi être utilisés pour marquer de façon distinctives différents exemplaires du même matériau ce qui présente un intérêt notamment dans le marquage de différents lots du même matériau, dans le marquage de ce matériau en fonction du client auquel il est vendu, dans le marquage de ce matériau en fonction de sa date de fabrication (millésimage), dans le marquage de ce matériau pour détecter la copie de celui-ci etc... Le caractère facilement modulable des cristallites utilisables dans le cadre de la présente invention, rend la reproduction du couple matériau /cristallite dédiée à celui-ci quasiment impossible à prévoir pour les contrefacteurs. REVENDICATIONS 1. Procédé de marquage d'un matériau à base d'au moins une matrice organique polymérique thermoplastique ou thermodurcissable comprenant une étape consistant à y incorporer par dispersion au cours de sa fabrication ou de sa mise en forme au moins un composé à base d'au moins une terre rare photoluminescente selon une concentration rendant ce composé détectable sous irradiation UV, ledit composé étant un polymère de coordination se présentant sous la forme d'une cristallite obtenue par réaction d'au moins un ion de terre rare photoluminescente avec au moins un ligand organique insaturé. 2. Procédé selon la revendication 1 caractérisé en ce qu'il comprend une étape consistant à amener ladite matrice à une température égale ou supérieure à sa température de fusion, et une étape consistant à mélanger une quantité prédéterminée de ladite au moins une cristallite dans ladite matrice en fusion afin de la disperser dans celle-ci. 3. Procédé selon la revendication 1 ou 2 caractérisé en ce qu'il comprend une étape préliminaire consistant à provoquer la dispersion d'une quantité prédéterminée de ladite au moins une cristallite dans ladite matrice organique sous une pression supérieure à la pression atmosphérique. 4. Procédé selon la revendication 1 à 3 caractérisé en ce qu'il comprend une étape consistant à placer ledit matériau sous un rayonnement UV de longueur d'onde d'excitation adaptée à l'identification de ladite au moins une cristallite incorporée dans celui-ci. 5. Procédé selon la revendication 1 à 4 caractérisé en ce que ladite terre rare luminescente est choisie dans le groupe constitué par le cérium (Ce), lepraséodyme (Pr), le néodyme (Nd), le samarium (Sm), l'europium (Eu), le terbium (Tb), le dysprosium (Dy), l'holmium (Ho), l'erbium (Er) et le thulium (Tm) 6. Procédé selon la revendication 5 caractérisé en ce que ladite terre rare photoluminescente est choisie dans le groupe constituée par l'europium (Eu), le terbium (Tb), le samarium (Sm), le dysprosium (Dy) et le thulium (Tm). 7. Procédé selon l'une quelconque des revendications 1 à 6 caractérisé en ce ladite cristallite est obtenue par réaction d'au moins un ion de terre rare photoluminescente et d'au moins un ion de terre rare non photoluminescente sous UV avec au moins un ligand organique insaturé. 8. Procédé selon la revendicaiton 7 caractérisé en ce que ladite terre rare non photoluminescente sous UV est choisie dans le groupe constitué par le scandium (Sc), l'yttrium (Y), le lanthane (La), le gadolinium (Gd) . 9. Procédé selon l'une quelconque des revendications 1 à 8 caractérisé en ce que ledit ligand insaturé est choisi dans le groupe constitué par les ions phthalate, 20 isophthalate, téréphthalate, trimésate, trimellitate, pyromellitate, mellitate . 10. Procédé selon l'une quelconque des revendications 1 à 9, caractérisé en ce que ladite au moins une cristallite est incluse dans ledit matériau à base d'au moins une matrice organique polymérique thermoplastique ou thermodurcissable 25 à raison de lppm à 1% en masse. 11. Procédé selon l'une quelconque des revendications 1 à 10, caractérisé en ce que ladite matrice organique thermoplastique est choisie dans le groupe constitué par le polyuréthane, le polyéthylène, le polyéthylène glycol, le 30 polystyrène, les polyesters, les polyamides, les polycarbonates, lepolyoxométhylène, l'acrylonitrile-butadiène-styrene, le polypropylène. 12. Procédé selon l'une quelconque des revendications 1 à 11, caractérisé en ce que ce que ladite matrice organique est une matrice organique thermodurcissable choisie dans le groupe constitué par les résines époxy, les acétates de polyvinyle, les acrylates. 13. Procédé selon l'une quelconque des revendications 1 à 12 caractérisé en ce que ledit matériau à base d'au moins une matrice organique polymérique thermoplastique ou thermodurcissable inclut au moins un adjuvant tel qu'un colorant. 14. Procédé selon l'une quelconque des revendications 1 à 13 caractérisé en ce que ledit matériau à base d'au moins une matrice organique polymérique 15 thermoplastique ou thermodurcissable constitue une colle. 15. Procédé selon l'une quelconque des revendications 1 à 14 caractérisé en ce qu'il est mis en oeuvre pour 1 marquage d'au moins deux exemplaires d'un même matériau à base de la même matrice organique polymérique thermoplastique ou 20 thermodurcissable et caractérisé en ce qu'il comprend une étape consistant à incorporer par dispersion dans chacun desdits exemplaires dudit matériau au cours de sa fabrication ou de sa mise en forme. un composé, dit de premier type, à base d'au moins deux terres rares selon une 25 concentration rendant ce composé détectable sous irradiation UV dans ledit matériau, ledit composé dit de premier type étant un polymère de coordination se présentant sous la forme d'une cristallite obtenue par réaction d'au moins deux ions de terres rares distinctes dont au moins une est photoluminescente avec au moins un ligand organique insaturé, les proportions en terres rares au sein dudit 30 composé étant distinctes pour chacun desdits exemplaires ; etlou,un mélange d'au moins deux composés dits de second type, chacun à base d'au moins une terre rare distincte, ledit mélange de composés étant détectable sous irradiation UV dans ledit matériau, chaque composé dit de second type dudit mélange étant un polymère de coordination se présentant sous la forme d'une cristallite obtenue par réaction d'au moins une terre rare avec au moins un ligand organique insaturé, au moins une des terres rares desdits au moins deux composés de second type étant une terre rare photoluminesente, les proportions desdits composés de second type au sein dudit mélange étant distinctes pour chacun desdits exemplaires. 16. Procédé selon la revendication 15 caractérisé en ce que chacun desdits composés dits de premier type présente au moins 3 terres rares distinctes. 17. Procédé selon la revendication 16 caractérisé en ce que chacun desdits composés dits de premier type présente entre 3 et 13 terres rares distinctes. 18. Procédé selon l'une quelconque des revendications 15 à 17 caractérisé en ce que chacun desdits composés dits de second type présente au moins 2 terres rares distinctes. 19. Procédé selon la revendication 18 caractérisé en ce que chacun desdits composés dits de second type présente entre 2 et 13 terres rares distinctes. 20. Procédé selon l'une quelconque des revendications 4 à 19 caractérisé en ce qu'il comprend une étape consistant à placer ledit matériau marqué sous un rayonnement UV de longueur d'onde d'excitation choisie en fonction de la longueur d'onde d'absorption dudit ligand insaturé. 21. Matériau à base d'au moins une matrice organique polymériquethermoplastique ou thermodurcissable marqué par le procédé de marquage selon l'une quelconque des revendications 1 à 20 caractérisé en ce qu'il inclut au moins un marqueur photoluminescent constitué par un composé à base d'au moins une terre rare photoluminescente selon une concentration rendant ce composé détectable sous irradiation UV, ledit composé étant un polymère de coordination se présentant sous la forme d'une cristallite obtenue par réaction d'au moins un ion de terre rare photoluminescente avec au moins un ligand organique insaturé.